(57)【要約】【課題】優れた長期の信頼性を有する双極型電池を得ることが可能な集電体を提供する。【解決手段】第１面が第１の導電性フィラーである導電性カーボンからなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体。【選択図】図３
2018055967.tif 000002
【特許請求の範囲】
【請求項１】
第１面が第１の導電性フィラーである導電性カーボンを含む第１の導電性樹脂層からなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体。
【請求項２】
前記第１の導電性樹脂層を有する第１の導電性樹脂フィルムと、前記第２の導電性樹脂層を有する第２の導電性樹脂フィルムとの積層体である請求項１に記載のリチウムイオン電池用集電体。
【請求項３】
前記第１の導電性フィラーがアセチレンブラックであり、前記第２の導電性フィラーがニッケルからなる請求項１又は２に記載のリチウムイオン電池用集電体。
【請求項４】
前記第１の導電性樹脂層が脂肪族ポリオレフィンと前記第１の導電性フィラーとを含有する第１の導電性樹脂組成物からなり、前記第２の導電性樹脂層が脂肪族ポリオレフィン又は架橋エポキシ樹脂と前記第２の導電性フィラーとを含有する第２の導電性樹脂組成物からなる請求項１〜３のいずれかに記載のリチウムイオン電池用集電体。
【請求項５】
前記第２の導電性樹脂層に含まれる前記第２の導電性フィラーの重量割合が、前記第２の導電性樹脂層の合計重量に基づいて６０〜８０質量％である請求項１〜４のいずれかに記載のリチウムイオン電池用集電体。
【請求項６】
請求項１〜５のいずれかに記載のリチウムイオン電池用集電体の前記第１面に積層された第１極活物質層と、前記第２面に積層された第２極活物質層とを有する双極型電極を有するリチウムイオン電池。
【請求項７】
第１面が第１の導電性フィラーである導電性カーボンを含む第１の導電性樹脂層からなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体の製造方法であって、
前記第１の導電性フィラーを含む導電性樹脂組成物及び前記第２の導電性フィラーを含む導電性樹脂組成物を共押出しして積層する工程を有するリチウムイオン電池用集電体の製造方法。
【発明の詳細な説明】
【技術分野】
【０００１】
本発明は、第１の導電性樹脂層と第２の導電性樹脂層とを有するリチウムイオン電池用集電体、それを用いたリチウムイオン電池及び前記のリチウムイオン電池用集電体の製造方法に関する。
【背景技術】
【０００２】
出力密度とエネルギー密度が高いリチウムイオン（二次）電池として、近年、双極型電池が開発されている。双極型リチウムイオン電池は、一枚の集電体の一方の面に正極活物質層を、もう一方の面に負極活物質層を設けた正負極一体型の電極を、セパレータを介して複数積層した構造を有している（特許文献１参照）。
【０００３】
特許文献１等に記載の双極型リチウムイオン電池に用いる集電体としては、軽量化等の観点から樹脂に導電性フィラーを分散させた導電性高分子フィルムを用いることが、集電体の正極活物質層側の面では、正極活物質とリチウムイオンの平衡電位環境に対し安定であることが求められ、集電体の負極活物質層側の面では、負極活物質とリチウムイオンの平衡電位環境に対し安定であることが求められる。そこで、負極電位に耐久性を有する高分子材料と導電性粒子とを含有する導電性材料からなる層と、正極電位に耐久性を有する高分子材料と導電性粒子とを含有する導電性材料からなる層を有する複層導電性フィルムが提案されている（例えば特許文献２参照）。
【先行技術文献】
【特許文献】
【０００４】
【特許文献１】特開２００４−９５４００号公報
【特許文献２】国際公開第２０１２／１６１１８０号
【発明の概要】
【発明が解決しようとする課題】
【０００５】
しかしながら、上述した従来の複層導電性フィルムは異なる導電性材料からなる層を正負極集電体として積層しているため、その界面での抵抗を十分に下げることが難しく、電池の使用中に界面での抵抗が上昇して長期の耐久性が得られない場合があるという課題があった。
【０００６】
本発明は上述した課題に鑑みてなされたものであり、優れた長期の信頼性を有する双極型電池を得ることが可能なリチウムイオン電池用集電体、リチウムイオン電池及びリチウムイオン電池用集電体の製造方法の提供を、その目的の一つとしている。
【課題を解決するための手段】
【０００７】
本発明は、第１面が第１の導電性フィラーである導電性カーボンを含む第１の導電性樹脂層からなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体により、上述の課題の少なくとも一つを解決している。
【０００８】
ここで、リチウムイオン電池用集電体を、第１の導電性樹脂層を有する第１の導電性樹脂フィルムと、第２の導電性樹脂層を有する第２の導電性樹脂フィルムとの積層体とすることが好ましい。また、第１の導電性フィラーをアセチレンブラックとし、第２の導電性フィラーをニッケルからなる導電性フィラーとすることが好ましい。更に、第１の導電性樹脂層を脂肪族ポリオレフィンと第１の導電性フィラーとを含有する第１の導電性樹脂組成物からなる導電性樹脂層とし、第２の導電性樹脂層を脂肪族ポリオレフィン又は架橋エポキシ樹脂と第２の導電性フィラーとを含有する第２の導電性樹脂組成物からなる導電性樹脂層とすることが好ましい。さらに、第２の導電性樹脂層に含まれる第２の導電性フィラーの重量割合が、第２の導電性樹脂層の合計重量に基づいて６０〜８０質量％であることが好ましい。
【０００９】
また、本発明は、本発明のリチウムイオン電池用集電体の第１面に積層された第１極活物質層と、第２面に積層された第２極活物質層とを有する双極型電極を有するリチウムイオン電池により、上述の課題の少なくとも一つを解決している。
【００１０】
さらに、本発明は、第１面が第１の導電性フィラーである導電性カーボンを含む第１の導電性樹脂層からなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体の製造方法に適用される。そして、第１の導電性フィラーを含む導電性樹脂組成物及び第２の導電性フィラーを含む導電性樹脂組成物を共押出しして積層する工程を有することにより、上述の課題の少なくとも一つを解決している。
【発明の効果】
【００１１】
本発明によれば、リチウム二次単電池を複数層積層してなる電池モジュールに好ましく適用可能なリチウムイオン電池用集電体、それを用いたリチウムイオン電池及びリチウムイオン電池用集電体の製造方法を提供することができる。
【図面の簡単な説明】
【００１２】
【図１】本発明の一実施形態であるリチウムイオン電池用集電体を用いたリチウムイオン電池の製造方法を示す図である。
【図２】一実施形態のリチウムイオン電池用集電体を用いたリチウムイオン電池を示す断面図である。
【図３】一実施形態のリチウムイオン電池用集電体を示す断面図である。
【図４】一実施形態のリチウムイオン電池用集電体の製造方法を示す図である。
【発明を実施するための形態】
【００１３】
（一実施形態）
図１〜図４を参照して、本発明の一実施形態であるリチウムイオン電池用集電体、リチウムイオン電池及びリチウムイオン電池用集電体の製造方法について説明する。
【００１４】
まず、図２、３を参照して、本実施形態のリチウムイオン電池用集電体が適用されたリチウムイオン電池について説明する。図２は、一実施形態のリチウムイオン電池用集電体を用いたリチウムイオン電池を示す断面図、図３は一実施形態のリチウムイオン電池用集電体を示す断面図である。
【００１５】
図２において、本実施形態のリチウムイオン電池用集電体が適用されたリチウムイオン電池Ｌは、リチウムイオン電池Ｌの外殻をなす、外装容器２０（以下、単に容器２０と称する）内に外形略平板状の積層発電部２１が収納されて構成されている。ここで、積層発電部２１は、単電池を複数層積層して構成された電池モジュールを構成する。
【００１６】
積層発電部２１は、本発明のリチウムイオン電池用集電体の一実施形態であり、略平板状の樹脂集電体である集電体２の間に、正極電極活物質と電解液とを含む略平板状の正極（第１極）活物質層である正極電極組成物層５と、同様に負極電極活物質と電解液とを含む略平板状の負極（第２極）活物質層である負極電極組成物層６とが、同様に略平板状のセパレータ４を介して積層されて構成され、全体として略平板状に形成されている。但し、積層発電部２１の図中最上層には正極集電体７が配置され、図中最下層には負極集電体８が配置されている。
【００１７】
集電体２は、図３に詳細を示すように、図３において集電体２の一方の面（第１面）に第１の導電性樹脂層である正極集電層７を有し、その上面（第２面）に第２の導電性樹脂層である負極集電層８が設けられて構成され、図２に記載の積層発電部２１においては、正極電極組成物層５が接する面（第１面）に正極集電層７が位置し、同時に負極電極組成物層６が接する面（第２面）に負極集電層８が位置するように集電体２が配置されている。
【００１８】
集電体２は、積層発電部２１の端部に形成されたシール部材９により所定間隔をもって対向するように位置決めされている。また、セパレータ４の端部がこのシール部材９内に埋め込まれることで、このセパレータ４が支持されるとともに、セパレータ４と集電体２との位置関係が定められている。
【００１９】
集電体２とセパレータ４との間の間隔はリチウムイオン電池Ｌの容量に応じて調整され、これら集電体２及びセパレータ４の位置関係は必要な間隔が得られるように定められている。
【００２０】
本実施形態のリチウムイオン電池Ｌを構成する容器２０は、上容器２０ａ及び下容器２０ｂに分割されて構成されている。上容器２０ａ及び下容器２０ｂは略同一の形状に形成されており、上面が開口した上容器本体２０ｃ及び下容器本体２０ｄと、これら上容器本体２０ｃ及び下容器本体２０ｄの図１において左右の端部から側方に突出する一対の上容器縁部２０ｅ及び下容器縁部２０ｆとを備える。
【００２１】
そして、上容器２０ａ及び下容器２０ｂが相対向して配置されることで形成される内部空間に積層発電部２１が収納され、この内部空間が減圧された状態で、上容器縁部２０ｅ及び下容器縁部２０ｆが図略のシール部材により封止されることで、本実施形態のリチウムイオン電池Ｌが構成されている。
【００２２】
上容器２０ａ及び下容器２０ｂと積層発電部２１との間には集電部材１０、１１がそれぞれ介在されており、この集電部材１０、１１の一部１０ａ、１１ａは上容器縁部２０ｅ及び下容器縁部２０ｆを通って、図２に示すようにリチウムイオン電池Ｌの外方にまで延出し、集電端子とされている。
【００２３】
本実施形態のリチウムイオン電池Ｌに用いる正極電極活物質は正極活物質粒子を含んでなり、正極活物質粒子としては、リチウムと遷移金属との複合酸化物（例えばＬｉＣｏＯ2、ＬｉＮｉＯ2、ＬｉＭｎＯ2、Ｌｉ（Ｎｉ−Ｍｎ−Ｃｏ）Ｏ２及びＬｉＭｎ2Ｏ4並びにこれらの遷移金属の一部が他の元素により置換されたもの）、遷移金属酸化物（例えばＭｎＯ2及びＶ2Ｏ5）、遷移金属硫化物（例えばＭｏＳ2及びＴｉＳ2）及び導電性高分子（例えばポリアニリン、ポリピロール、ポリチオフェン、ポリアセチレン、ポリ−ｐ−フェニレン及びポリビニルカルバゾール）等が挙げられる。これらは２種以上を併用してもよい。正極活物質粒子としては、容量及び出力特性等の観点から、リチウム−遷移金属複合酸化物が、好ましく用いられる。
【００２４】
また、本実施形態のリチウムイオン電池Ｌに用いる負極電極活物質は負極活物質粒子からなり、負極活物質粒子としては、黒鉛、難黒鉛化性炭素、アモルファス炭素、高分子化合物焼成体（例えばフェノール樹脂及びフラン樹脂等を焼成し炭素化したもの等）、コークス類（例えばピッチコークス、ニードルコークス及び石油コークス等）、炭素繊維、導電性高分子（例えばポリアセチレン及びポリキノリン等）、スズ、シリコン、及び金属合金（例えばリチウム−スズ合金、リチウム−シリコン合金、リチウム−アルミニウム合金及びリチウム−アルミニウム−マンガン合金等）並びにリチウムと遷移金属との複合酸化物（例えばＬｉ4Ｔｉ5Ｏ12等）等が挙げられる。これらの負極活物質は、１種のみを単独で使用してもよいし、２種以上を組み合わせて使用してもよい。
【００２５】
本実施形態のリチウムイオン電池Ｌに用いる正極活物質粒子及び負極活物質粒子は、耐久性等の観点から、表面の少なくとも一部が被覆用樹脂を含む被覆剤で被覆されてなる被覆活物質粒子であることが好ましい。活物質粒子の周囲が被覆剤で被覆されていると、電極の体積変化が緩和され、電極の膨脹を抑制することができ、耐久性が向上し好ましい。なお、正極活物質粒子及び負極活物質粒子の表面に被覆剤が付着している状態は、走査型電子顕微鏡（ＳＥＭともいう）等を用いて得られた被覆活物質粒子の拡大観察画像を観察することで確認することができる。
【００２６】
被覆用樹脂としては、ビニル樹脂、ウレタン樹脂、ポリエステル樹脂、ポリアミド樹脂、エポキシ樹脂、ポリイミド樹脂、シリコーン樹脂、フェノール樹脂、メラミン樹脂、ユリア樹脂、アニリン樹脂、アイオノマー樹脂及びポリカーボネート等を用いることができ。これらの中では電解液に対する吸液性が高く電気特性がさらに良好になる等の観点から、ビニル樹脂、ウレタン樹脂、ポリエステル樹脂又はポリアミド樹脂が好ましく、ビニル樹脂がさらに好ましく、これらは国際公開第２０１５／５１１７号に記載の被覆用樹脂を用いることができる。
【００２７】
被覆層は、更に導電助剤を含んでいてもよく、導電助剤としては、導電性を有する材料から選択される。
【００２８】
導電性を有する材料としては、金属［アルミニウム、ステンレス（ＳＵＳ）、銀、金、銅及びチタン等］、導電性カーボン［グラファイト、カーボンブラック、アセチレンブラック、バルカン（登録商標）、ケッチェンブラック（登録商標）、ブラックパール（登録商標）、ファーネスブラック、チャンネルブラック、サーマルランプブラック、カーボンナノチューブ（単層カーボンナノチューブ及び多層カーボンナノチューブ等）、カーボンナノホーン、カーボンナノバルーン、ハードカーボン及びフラーレン等］、及びこれらの混合物等が挙げられるが、これらに限定されるわけではない。
【００２９】
これらの導電助剤は１種単独で用いられてもよいし、２種以上併用してもよい。また、これらの合金又は金属酸化物が用いられてもよい。電気的安定性の観点から、好ましくはアルミニウム、ステンレス、カーボン、銀、金、銅、チタン及びこれらの混合物であり、より好ましくは銀、金、アルミニウム、ステンレス及びカーボンであり、更に好ましくはカーボンである。またこれらの導電助剤とは、粒子系セラミック材料や樹脂材料等の非導電性材料の周りに導電性材料（上記した導電助剤の材料のうち金属のもの）をメッキ等でコーティングしたものでもよい。
【００３０】
導電助剤の形状に特に制限はなく、球状、不定形状、繊維状、単一粒子状、凝集体及びこれらの組み合わせ等の形状を有するものを用いることができ、なかでも、導電性等の観点から、一次粒子径が５〜５０ｎｍの微粒子の凝集体であることが好ましい。導電助剤の形状は、走査型電子顕微鏡（ＳＥＭともいう）等を用いて得られた導電助剤の拡大観察画像を観察し視野にある粒子を計測することで得ることができる。
【００３１】
導電助剤としては、導電性繊維を用いることも可能である。導電性繊維としては、ＰＡＮ系炭素繊維、ピッチ系炭素繊維等の炭素繊維、合成繊維の中に導電性のよい金属や黒鉛を均一に分散させてなる導電性繊維、ステンレス鋼のような金属を繊維化した金属繊維、有機物繊維の表面を金属で被覆した導電性繊維、有機物繊維の表面を導電性物質を含む樹脂で被覆した導電性繊維等が挙げられる。これらの導電性繊維の中では炭素繊維が好ましい。
【００３２】
被覆活物質粒子は、例えば、活物質粒子を万能混合機に入れて３０〜５００ｒｐｍで撹拌した状態で、被覆用樹脂及び必要により用いる導電助剤を含む樹脂溶液を１〜９０分かけて滴下混合し、更に必要により用いる導電助剤を混合し、撹拌したまま５０〜２００℃に昇温し、０．００７〜０．０４ＭＰａまで減圧した後に１０〜１５０分保持することにより得ることができる。被覆活物質粒子が得られたことは、走査型電子顕微鏡（ＳＥＭともいう）等を用いて得られた被覆活物質粒子の拡大観察画像を観察することで確認することができる。
【００３３】
本実施形態のリチウムイオン電池Ｌに用いる正極電極組成物層５及び負極電極組成物層６に含まれる電解液としては、公知のリチウムイオン電池に用いられる、電解質及び非水溶媒を含有する電解液を使用することができる。
【００３４】
電解質としては、公知の電解液に用いられているもの等が使用でき、例えば、ＬｉＰＦ6、ＬｉＢＦ4、ＬｉＳｂＦ6、ＬｉＡｓＦ6及びＬｉＣｌＯ4等の無機酸のリチウム塩、ＬｉＮ（ＣＦ3ＳＯ2）2、ＬｉＮ（Ｃ2Ｆ5ＳＯ2）2及びＬｉＣ（ＣＦ3ＳＯ2）3等の有機酸のリチウム塩等が挙げられ、これらの電解質は１種を単独で用いてもよいし、２種以上を併用してもよい。これらの内、電池出力及び充放電サイクル特性の観点から好ましいのはＬｉＰＦ6である。
【００３５】
非水溶媒としては、公知の電解液に用いられているもの等が使用でき、例えば、ラクトン化合物、環状又は鎖状炭酸エステル、鎖状カルボン酸エステル、環状又は鎖状エーテル、リン酸エステル、ニトリル化合物、アミド化合物、スルホン、スルホラン等及びこれらの混合物を用いることができる。
【００３６】
非水溶媒は１種を単独で用いてもよいし、２種以上を併用してもよい。
【００３７】
非水溶媒の内、電池出力及び充放電サイクル特性の観点から好ましいのは、ラクトン化合物、環状炭酸エステル、鎖状炭酸エステル及びリン酸エステルであり、より好ましいのはラクトン化合物、環状炭酸エステル及び鎖状炭酸エステルであり、更に好ましいのは環状炭酸エステルと鎖状炭酸エステルの混合液である。特に好ましいのはプロピレンカーボネート(ＰＣ)、又はエチレンカーボネート（ＥＣ）とジエチルカーボネート（ＤＥＣ）の混合液である。
【００３８】
本発明において正極電極組成物層５及び負極電極組成物層６は、イオン抵抗を低減できる等の観点から、それぞれ前記の被覆活物質粒子と繊維状導電性物質を含むことが好ましい。繊維状導電性物質としては、前記の導電性繊維と同じものを用いることができ、なかでも炭素繊維が好ましい。
【００３９】
セパレータ４としては、公知のリチウムイオン電池に用いられるセパレータを用いることができ、ポリフッ化ビニリデン−ヘキサフルオロプロピレン（ＰＶｄＦ−ＨＦＰ）等の炭化水素系樹脂及びポリオレフィン（ポリエチレン及びポリプロピレン等）製の多孔性フィルム、多孔性フィルムの多層フィルム（例えば、ＰＰ／ＰＥ／ＰＰの３層構造をした積層体等）、ポリエステル繊維、アラミド繊維、ガラス繊維等からなる不織布からなる微多孔質フィルム並びにそれらの表面にシリカ、アルミナ、チタニア等のセラミック微粒子を付着させたもの等の公知のリチウムイオン電池用セパレータ等を用いることができる。
【００４０】
図３において、本発明のリチウムイオン電池用集電体である集電体２の一方の面（第１面）を構成する正極集電層７は、第１の導電性フィラーである導電性カーボンを含む第１の導電性樹脂層であり、集電体２の他の面（第２面）を構成する負極集電層８は白金、金、銀、銅、ニッケル及びチタンからなる群から選択される少なくとも１種の金属元素からなる第２の導電性フィラーを含む第２の導電性樹脂層である。
【００４１】
第１及び第２の導電性樹脂層はそれぞれ高分子材料と第１の導電性フィラー又は第２の導電性フィラーとからなり、高分子材料としては導電性を有する高分子材料であっても、導電性を有さない高分子材料であってもよい。
【００４２】
導電性を有する高分子材料としては、ポリアニリン、ポリピロール、ポリチオフェン、ポリアセチレン、ポリパラフェニレン、ポリフェニレンビニレン、及びポリオキサジアゾール等が挙げられる。
【００４３】
導電性を有さない高分子材料としては、脂肪族ポリオレフィン［ポリフッ化ビニリデン（ＰＶｄＦ）、ポリテトラフルオロエチレン（ＰＴＦＥ）、ポリエチレン（ＰＥ）、ポリプロピレン（ＰＰ）、ポリメチルペンテン（ＰＭＰ）、ポリイソブチレン、ポリブタジエン及びポリメチルペンテン（ＰＭＰ）並びにこれらの共重合体等］、脂環式ポリオレフィン［ポリシクロオレフィン（ＰＣＯ）等］、ポリエステル樹脂［ポリエチレンテレフタレート（ＰＥＴ）等］、ポリエーテルニトリル（ＰＥＮ）、合成ゴム［スチレンブタジエンゴム（ＳＢＲ）等］、アクリル樹脂［ポリアクリロニトリル（ＰＡＮ）、ポリメチルアクリレート（ＰＭＡ）及びポリメチルメタクリレート（ＰＭＭＡ）等］、架橋又は非架橋エポキシ樹脂、シリコーン樹脂及びこれらの混合物等が挙げられる。
【００４４】
なかでも界面抵抗等の観点から、脂肪族ポリオレフィン及び架橋エポキシ樹脂が好ましく、更に第１の導電性樹脂層としては脂肪族ポリオレフィンを用いることが好ましく、第２の導電性樹脂層としては脂肪族ポリオレフィン又は架橋エポキシ樹脂を用いることが好ましく、特に第２の導電性樹脂層としては架橋エポキシ樹脂を用いることが好ましい。すなわち、前記第１の導電性樹脂層は脂肪族ポリオレフィンと前記第１の導電性フィラーとを含有する第１の導電性樹脂組成物からなり、前記第２の導電性樹脂層が脂肪族ポリオレフィン又は架橋エポキシ樹脂と前記第２の導電性フィラーとを含有する第２の導電性樹脂組成物からなることが好ましい。
【００４５】
脂肪族ポリオレフィンは電位窓が非常に広く正極電位、負極電位のいずれに対しても安定であり、また軽量であるため、電池の高出力密度化が可能となる点で好ましく、エポキシ樹脂は使用する電解液に対する耐久に優れる点で好ましく、更に活物質層との界面抵抗が低くなる点でも好ましい。なお、エポキシ樹脂を用いた場合に界面抵抗が低くなる理由については明らかではないが、硬化反応時に生じる応力によって導電性フィラーが特定の方向に配向するためと考えられる。
【００４６】
脂肪族ポリオレフィンとしては、ポリエチレン及び／又はポリプロピレン並びにこれらに極性官能基を導入した変性ポリオレフィンとを含むことが好ましい。変性ポリオレフィンを含むと極性官能基が導電性フィラーと相互作用することにより、導電性樹脂層中に導電性フィラーを分散させる分散剤として機能し好ましい。なお、変性ポリオレフィンを含む場合、変性ポリオレフィンの含有量は、高分子材料と導電性フィラーとの合計質量に対して１〜２５質量％が好ましく使用できる。
【００４７】
変性ポリオレフィンとして好ましいものとしては、ポリエチレン、ポリプロピレン又はこれらの共重合体に極性官能基を導入したものが挙げられ、極性官能基としては、カルボキシル基、１，３−ジオキソ−２−オキサプロピレン基、ヒドロキシル基、アミノ基、アミド基及びイミド基等が挙げられる。
【００４８】
ポリエチレン、ポリプロピレン又はこれらの共重合体に極性官能基を導入した変性ポリオレフィン樹脂は、樹脂用分散剤及び相溶化剤等として市販されており、三洋化成株式会社製ユーメックスシリーズ及び三井化学株式会社製アドマーシリーズ等として入手可能である。
【００４９】
第１及び第２の導電性樹脂層が、第１の導電性フィラー又は第２の導電性フィラーと脂肪族ポリオレフィンとからなる導電性樹脂組成物からなる場合、導電性樹脂組成物中の脂肪族ポリオレフィンの含有量は、集電体としての機能を損なわない範囲で、集電体の形状、厚み、軽量化、耐久性及び耐溶剤性等を付与し得るものであれば特に制限されず、導電性フィラーの種類にもよっても調整することができるが、これらの観点から脂肪族ポリオレフィンの含有割合は、脂肪族ポリオレフィンと導電性フィラーとの合計質量に対して、好ましくは１０〜９０質量％であり、より好ましくは１５〜８５質量％、更に好ましくは２０〜８０質量％の範囲である。  
【００５０】
第２の導電性樹脂層が、第２の導電性フィラーと架橋エポキシ樹脂とからなる導電性樹脂組成物からなる場合、架橋エポキシ樹脂は、エポキシ樹脂の前駆体であるグリシジル基含有化合物（グリシジル基を有するオリゴマー又はグリシジル基を有する高分子化合物）の反応物であって３次元架橋した樹脂を意味し、第２の導電性樹脂層は第２の導電性フィラーとグリシジル基含有化合物とを含んでなる樹脂組成物を加熱硬化反応することで得ることができる。架橋エポキシ樹脂は、薄膜とした場合であっても電解液に対する耐久性に優れ、耐久性が更に良好となり好ましい。
【００５１】
架橋エポキシ樹脂を形成するグリシジル基含有化合物としては特に制限されるものではなく、公知の各種グリシジル基含有化合物を用いることができる。グリシジル基含有化合物としては、例えば、常温（通常１５〜２５度）で液状のグリシジル基含有化合物（以下、液状エポキシ樹脂と記載する）及び／又は結晶性多官能グリシジル基含有化合物（以下、結晶性多官能エポキシ樹脂と記載する）等が挙げられる。
【００５２】
液状エポキシ樹脂は市場から入手能であり、ビスフェノールＡ型エポキシ樹脂［三菱化学（株）製「ｊＥＲ８２８ＥＬ」及び「ＹＬ９８０」等］、ビスフェノールＦ型エポキシ樹脂［三菱化学（株）製「ｊＥＲ８０６Ｈ」及び「ＹＬ９８３Ｕ」等］、水添ビスフェノールＡ型エポキシ樹脂［三菱化学（株）製「ＲＸＥ２１」等］、グリシジルエステル型エポキシ樹脂［三菱化学（株）製「８７１」及び「１９１Ｐ」等］、グリシジルアミン型エポキシ樹脂［三菱化学（株）製「６０４」及び「６３０ＬＳＤ」等］、ナフタレン型エポキシ樹脂［ＤＩＣ（株）製「ＨＰ４０３２」及び「ＨＰ４０３２Ｄ］等］、ブタジエン構造を有するエポキシ樹脂［ダイセル化学工業（株）製「ＰＢ−３６００」等］、脂環式エポキシ樹脂［ダイセル化学工業（株）製セロキサイド「２０２１Ｐ」、「２０８１」及び「３０００」等］及びシクロヘキサンジメタノール型エポキシ樹脂［東都化成（株）製「ＺＸ−１６５８」等］等が市場から入手できる。
【００５３】
結晶性多官能エポキシ樹脂は市場から入手能であり、ビフェニル型エポキシ樹脂リッチ体［日本化薬（株）製「ＮＣ３１００」等］、ビフェニル型エポキシ樹脂［三菱化学（株）製「ＹＸ４０００Ｈ」及び「ＹＬ６１２１」等］、アントラセン骨格含有型エポキシ樹脂［三菱化学（株）製「ＹＸ８８００」等］、ハイドロキノン型エポキシ樹脂［新日鐵住金化学（株）製「ＹＤＣ−１３１２」等］、ビスフェノール型エポキシ樹脂［新日鐵住金化学（株）製「ＹＳＬＶ−８０ＸＹ」等］、チオエーテル型エポキシ樹脂［新日鐵住金化学（株）製「ＹＳＬＶ−１２０ＴＥ」等］ならびにスチレン及び／又はアルキル（メタ）アクリレートとグリシジルメタクリレートとの共重合体［日油（株）製「マープルーフＧ−０１０５ＳＡ」、「マープルーフＧ−０１３０ＳＰ」、「マープルーフＧ−０１５０Ｍ」、「マープルーフＧ−０２５０ＳＰ」、「マープルーフＧ−１００５Ｓ」、「マープルーフＧ−１００５ＳＡ」、「マープルーフＧ−１０１０Ｓ」、「マープルーフＧ−２０５０Ｍ」、「マープルーフＧ−０１１００」及び「マープルーフＧ−０１７５８１」等］等が挙げられる。なかでも、誘電正接を低くするという観点から、スチレン及び／又はアルキル（メタ）アクリレートとグリシジルメタクリレートとの共重合体を用いるのが好ましい。
【００５４】
グリシジル基含有化合物としては、エポキシ当量が８０〜６００のグリシジル基含有化合物を用いることが好ましい。この範囲のエポキシ当量を有するグリシジル基含有化合物を３次元架橋した架橋エポキシ樹脂は、非電解液浸透性が更に良好となるため、充放電サイクル特性が更に良好となり好ましい。
【００５５】
架橋エポキシ樹脂が、液状エポキシ樹脂及び／又は結晶性多官能エポキシ樹脂を反応して硬化（以下、単に反応という）させてなるものである場合、第２の導電性樹脂層は、グリシジル基含有化合物（液状エポキシ樹脂及び／又は結晶性多官能エポキシ樹脂）を含む樹脂組成物に第２の導電性フィラーを混合し、更に加熱して硬化反応を行うことによって架橋エポキシ樹脂を含んでなる導電性樹脂層を得ることができる。第２の導電性フィラーとグリシジル基含有化合物とを含んでなる樹脂組成物に含まれる液状エポキシ樹脂及び結晶性多官能エポキシ樹脂の合計含有量は特に制限されるものではないが、樹脂組成物中の不揮発分１００質量％に対し、１０〜９９質量％が好ましく、２０〜９５質量％がより好ましい。
【００５６】
架橋エポキシ樹脂として、液状エポキシ樹脂及び／又は結晶性多官能エポキシ樹脂を反応させてなるものを用いる場合には、非電解液浸透性等の観点から、第２の導電性フィラーとグリシジル基含有化合物とを含んでなる樹脂組成物中に硬化剤を含むことが好ましい。硬化剤としては特に制限されるものではなく、従来公知の各種硬化剤を適宜用いることができる。例えば、熱カチオン重合開始剤［三新化学工業（株）製「サンエイドＳＩ−６０」等、（株）ＡＤＥＫＡ製「アデカオプトマーＣＰ−６６」等］並びに光カチオン重合開始剤［三新化学工業（株）製「サンエイドＳＩ−８０」、「サンエイドＳＩ−１００」、「サンエイドＳＩ−６０Ｌ」、「サンエイドＳＩ−８０Ｌ」、「サンエイドＳＩ−１００Ｌ」及び「サンエイドＳＩ−１５０Ｌ」等、サンアプロ（株）製「ＣＰＩ−１００Ｐ」、「ＣＰＩ−１１０Ｐ」及び「ＣＰＩ−１０１Ａ」等、（株）ＡＤＥＫＡ製「アデカオプトマーＳＰ−１５０」、「アデカオプトマーＳＰ−１５２」、「アデカオプトマーＳＰ−１７０」及び「アデカオプトマーＳＰ−１７２」等、日本曹達（株）製「ＣＩ−２０６４」、「ＣＩ−２６３９」、「ＣＩ−２６２４」及び「ＣＩ−２４８１」等］などが挙げられる。
【００５７】
第２の導電性フィラーとグリシジル基含有化合物とを含んでなる樹脂組成物中に硬化剤を含む場合、液状エポキシ樹脂及び結晶性多官能エポキシ樹脂とエポキシ樹脂の硬化剤との混合は、樹脂組成物を反応する直前に行うことが好ましい。樹脂組成物Ａの反応直前に混合を行うと、薄膜層と樹脂集電体との密着性が良好となり好ましい。
【００５８】
第２の導電性樹脂層が、第２の導電性フィラーと架橋エポキシ樹脂とからなる導電性樹脂層である場合、第２の導電性樹脂層中の架橋エポキシ樹脂の含有量は、集電体としての機能を損なわない範囲で、形状・厚み、軽量化、耐久性及び耐溶剤性等を付与し得るものであれば特に制限されず、第２の導電性フィラーの種類にもよっても調整することができるが、これらの観点から架橋エポキシ樹脂の含有割合は、架橋エポキシ樹脂と第２の導電性フィラーとの合計質量に対して、好ましくは１０〜９０質量％であり、より好ましくは１５〜８５質量％、更に好ましくは２０〜８０質量％の範囲である。  
【００５９】
集電体２の第１面を構成する第１の導電性樹脂層である正極集電層７は第１の導電性フィラーである導電性カーボンを含み、導電性カーボンとしてはアセチレンブラック、カーボンブラック、バルカン、ブラックパール、カーボンナノファイバー、ケッチェンブラック、ファーネスブラック、チャンネルブラック、サーマルランプブラック、カーボンナノチューブ、カーボンナノホーン、カーボンナノバルーン、ハードカーボン、グラファイト及びフラーレン等が挙げられる。
なかでも、界面抵抗等の観点からアセチレンブラックが好ましい。
【００６０】
第１の導電性フィラーの形状は、特に制限はなく、粒子状、粉末状、繊維状、板状及び塊状などの公知の形状を適宜選択することができる。例えば、広範囲に亘って導電性を付与したい場合は、粒子状の導電性フィラーを使用し、特定方向（例えば、厚さ方向や厚さ方向に垂直な面内方向など）への導電性をより向上させたい場合は、繊維状等の形状に一定の方向性を有するような導電性フィラーを使用する等適宜調整することができる。
【００６１】
第１の導電性フィラーの平均粒子径（一次粒子の平均粒子径；主に粒子状、粉末状、塊状の場合）は、特に限定されるものではないが、０．００１〜１０μｍ、より好ましくは０．０１〜１μｍ程度であることが好ましい。なお、本明細書中において、「粒子径」とは、導電性フィラーの粒子（粉末、塊状物等）の輪郭線上の任意の２点間の距離のうち、最大の距離を意味する。「平均粒子径」の値としては、走査型電子顕微鏡（ＳＥＭ）や透過型電子顕微鏡（ＴＥＭ）等の観察手段を用い、数〜数十視野中に観察される粒子の粒子径の平均値として算出される値を採用するものとする。
【００６２】
第１の導電性フィラーが繊維状である場合、その平均繊維長は特に制限されるものではないが、０．１〜１００μｍであることが好ましい。なお、本明細書中において、平均繊維長は、走査型電子顕微鏡（ＳＥＭ）や透過型電子顕微鏡（ＴＥＭ）等の観察手段を用い、数〜数十視野中に観察される繊維の繊維長の平均値として算出される値を採用するものとする。また、導電性フィラーが繊維状である場合の、その平均直径もまた特に制限されるものではないが、０．０１〜１μｍであることが好ましい。
【００６３】
第１の導電性樹脂層中の第１の導電性フィラーの含有量は、集電機能を有効に発揮し、樹脂マトリックス機能を損なわない範囲であれば特に制限はない。これらの観点から第１の導電性フィラーの含有割合は、第１の導電性樹脂層の合計重量に対して、好ましくは５〜９０質量％であり、より好ましくは１０〜８８質量％である。
【００６４】
集電体２の第２面を構成する第２の導電性樹脂層である負極集電層８は白金、金、銀、銅、ニッケル及びチタンからなる群から選択される少なくとも１種の金属元素からなる第２の導電性フィラーを含み、耐久性等の観点から、なかでもニッケルからなる導電性フィラーが好ましい。
【００６５】
第２の導電性フィラーの形状は、特に制限はなく、粒子状、粉末状、繊維状、板状及び塊状などの公知の形状を適宜選択することができるが、電気特性等の観点から粒子状であることが好ましく、第２の導電性フィラーの平均粒子径は、０．０１〜１０μｍ、より好ましくは０．１〜８μｍ程度であることが好ましい。
【００６６】
第２の導電性樹脂層中の第２の導電性フィラーの含有量は、集電機能を有効に発揮し、樹脂マトリックス機能を損なわない範囲であれば特に制限はないが、集電機能等の観点から第２の導電性フィラーの含有割合は、第２の導電性樹脂層の合計重量に対して、好ましくは１０〜９５質量％であり、より好ましくは６０〜８０質量％である。
【００６７】
第２の導電性フィラーの含有量が少ない場合、導電性樹脂層の抵抗が高くなり、その結果電池としての内部抵抗も高くなってしまう。また多い場合は、導電性樹脂層の柔軟性が低くなり、応力（外部から加わる力や、内部での活物質の体積変化など）による変形に耐えられず集電体が破損する恐れがある。
【００６８】
本発明のリチウムイオン電池用集電体２を構成する第１の導電性樹脂層である正極集電層７及び第２の導電性樹脂層である負極集電層８は、それぞれ押出機等の公知の混合機を用いて高分子材料と導電性フィラーと必要に応じて用いる添加剤とを混合して得られた混合物を公知の成型方法［射出成形、圧縮成形、カレンダ成形、スラッシュ成形、回転成形、押出成形、ブロー成形及びフィルム成形（キャスト法、テンター法、インフレーション法等）等］で成形し、得られた第１及び第２の導電性樹脂層を積層することで得ることができ、例えば特開２０１２−１５０９０５号公報及び国際公開番号ＷＯ２０１５／００５１１６号等に記載の樹脂集電体と同様の方法で得ることができる。
【００６９】
上記の方法で得られた本発明のリチウムイオン電池用集電体２は、１０〜８００μｍの厚さを有することが好ましい。この範囲であると、集電体の強度等が良好となり好ましい。
【００７０】
本発明のリチウムイオン電池用集電体は、第１の導電性樹脂層である正極集電層７と第２の導電性樹脂層である負極集電層８とをそれぞれ作製してからそれを積層して作製してもよく、後述する共押出成型工程により導電性樹脂層の作製と積層とを同時に行ってもよい。なかでも界面抵抗等の観点から、後述する共押出成型工程により作製することが好ましい。
【００７１】
シール部材９を構成する材料としては、集電体２との接着性を有し、電解液に対して耐久性のある材料であれば特に限定されないが、高分子材料、特に熱硬化性樹脂が好ましい。具体的には、エポキシ系樹脂、ポリオレフィン系樹脂、ポリウレタン系樹脂、ポリフッ化ビニデン樹脂等が挙げられ、耐久性が高く取り扱いが容易であることからエポキシ系樹脂が好ましい。
【００７２】
容器２０を構成する材料は、容器２０内に積層発電部２１を収納しうる材料であれば、任意の材料が好適に適用可能である。但し、積層発電部２１からの発熱を速やかに拡散して放熱することを考慮すると、金属等の熱伝導率が高い材料であることが好ましい。但し、積層発電部２１と容器２０とが直接接触することにより短絡が生じる可能性があるため、容器２０の内面に絶縁物層等を形成することが好ましい。
【００７３】
次に、以上の構成を有するリチウムイオン電池Ｌの製造方法について、図１及び図４を参照して説明する。
【００７４】
まず、図４を参照して、集電体２を製造する好ましい方法である本発明の製造方法について説明する。本発明の製造方法は、第１面が第１の導電性フィラーである導電性カーボンを含む第１の導電性樹脂層からなり、第２面が白金、金、銀、銅、ニッケル及びチタンからなる群から選択される少なくとも１種の金属元素からなる第２の導電性フィラーを含む第２の導電性樹脂層からなるリチウムイオン電池用集電体の製造方法であって、第１の導電性フィラーを含む導電性樹脂組成物及び第２の導電性フィラーを含む導電性樹脂組成物を共押出しして積層する工程を有するリチウムイオン電池用集電体の製造方法である。すなわち、本実施形態の集電体２は、共押出成型工程により略単一の成膜工程で正極集電層７、負極集電層８が図３に示す状態で一体化されて製造される。
【００７５】
まず、正極集電層７を構成する導電性フィラー及び高分子材料を含む導電性樹脂組成物、及び負極集電層８を構成する導電性フィラー及び高分子材料（またはその前駆体）を含む導電性樹脂組成物がそれぞれタンク３０、３１に格納され、これらタンクから、混合物が押出機３２に供給される。押出機３２は、フィルム状の一対のスリット（図略）が近接して形成されたダイス３３のスリットのそれぞれにこの混合物を加熱した状態で押し出して供給する。押出機３２から押し出された２種類の導電性樹脂組成物はダイス３３のスリットからそれぞれ外部にフィルム状に形成されて押し出されてフィルム状の正極集電層７及び負極集電層８が形成され、これら正極集電層７及び負極集電層８が形成された直後前に、ローラ３４により巻き取られることで、正極集電層７及び負極集電層８が一体化したシート状の集電体シート３５として本発明のリチウムイオン電池用集電体が製造される。この集電体シート３５は一旦ロール状に巻き取られて収納される。
【００７６】
次に、図１を参照して、この本発明のリチウムイオン電池用集電体の一実施形態である集電体２を用いた、本実施形態のリチウムイオン電池Ｌの製造方法について説明する。
【００７７】
まず、ロール状に巻回された帯状（長尺のシート状）の集電体シート３５を、図１において負極集電層８が上面に位置するように、図示しない支持部材上で所定の搬送方向（図１では左方から右方への水平方向）に搬送して連続供給し、この連続供給される集電体シート３５上に所定の間隔をおいて矩形状の空間を画定し、枠体下層部３６ａを繰り返し形成する。
【００７８】
枠体下層部３６ａ（及び後述する枠体上層部３６ｂ）はシール部材９を構成するものであり、これら枠体下層部３６ａ及び枠体上層部３６ｂを形成する手法は、周知のものから適宜選択されればよく、図１に示す例では、シール部材９を形成する材質を溶融したものをノズル３７により集電体シート３５上に滴下して枠体下層部３６ａ（及び枠体上層部３６ｂ）を形成している。他に、インクジェット装置により集電体シート３５上の所定位置に枠体下層部３６ａ（及び枠体上層部３６ｂ）を形成してもよい。
【００７９】
次に、枠体下層部３６ａ及び集電体シート３５によって画定される矩形状の空間に、負極電極組成物層６を構成する、負極電極活物質と電解液とが混合されてなるものの一方をノズル３８により滴下して、少なくとも枠体下層部３６ａの高さまで充填することで、この枠体下層部３６ａ及び集電体シート３５によって画定される矩形状の空間に負極電極組成物層６を充填、形成する。さらにこの充填後、図略の振動付与手段により集電体シート３５に振動、衝撃を与えることで、負極電極活物質を均一に分散させてもよい。なお、図示例では最初に負極電極組成物層６を形成しているが、最初に正極電極組成物層５を形成してもよいことは言うまでもない。
【００８０】
次に、予め所定の大きさ、より詳細には、枠体下層部３６ａ及び集電体シート３５によって画定される空間に充填、形成された負極電極組成物層６の図中上面を覆う大きさに切断されたセパレータ４を、この負極電極組成物層６の図中上面に配置する。セパレータ４を負極電極組成物層６の上に配置する手法は周知のものから適宜選択されればよく、図示例では、真空チャック３９によりセパレータ４を保持した後、この真空チャック３９を負極電極組成物層６の上方に配置し、さらに、セパレータ４が負極電極組成物層６の上面に到達するまでこの真空チャック３９を降下させた後、真空チャック３９による保持を解除する手法がとられている。
【００８１】
次いで、枠体下層部３６ａ上に枠体上層部３６ｂを繰り返し形成する。枠体上層部３６ｂの形成手法は、枠体下層部３６ａの形成手法と同様であるので、ここでの説明は省略する。
【００８２】
次に、枠体上層部３６ｂ及び集電体シート３５によって画定される矩形状の空間に、正極電極組成物層５を構成する、正極電極活物質と電解液とが混合されてなるものの一方をノズル４０により滴下して、少なくとも枠体上層部３６ｂの高さまで充填することで、この枠体上層部３６ｂ及び集電体シート３５によって画定される矩形状の空間に負極電極組成物層６を充填、形成する。
【００８３】
次に、カッター４１等の切断手段を用いて、セパレータ４が埋設されている箇所を除けて枠体上層部３６ｂ、枠体下層部３６ａ及び集電体シート３５を切断し、上面に集電体２が配置されていない単電池ユニット４２を形成する。
【００８４】
一方、負極集電体８はロール状に巻回された帯状（長尺のシート状）の負極集電体シートを元にしても同様に単電池ユニット４２′を形成する。
【００８５】
そして、この単電池ユニット４２、４２′を、単電池ユニット４２′を最下層として、正極電極組成物層５の図中上面を隣接する集電体２で覆うようにこれら単電池ユニット４２を積層し、さらに、最上層に位置する単電池ユニット４２の正極電極組成物層５の図中上面を覆う大きさに予め切断された正極集電体７を、真空チャック４３等を用いてこの正極電極組成物層５の図中上面に配置する。これにより、図２に示すような、本実施形態の積層発電部２１が形成される。
【００８６】
この後、容器２０内に積層発電部２１が収納されて、本実施形態のリチウムイオン電池Ｌが製造される。
【００８７】
以上の構成を有する集電体２は、リチウム二次単電池１を複数層積層してなる積層発電部２１に用いられて好適な集電体である。集電体２は、その第１面に第１極活物質層が積層され、第２面に第２極活物質層が積層された電極を構成する。この構成を有する電極は、一枚の集電体の両面に正負極電極活物質を有することから双極型電極といい、正極と負極との間の界面抵抗を低減することができるので、積層発電部２１に好適に用いることができる。これにより、本実施形態によれば、リチウム二次単電池を複数層積層してなる積層発電部に適用可能なリチウムイオン電池用集電体、リチウムイオン電池及びリチウムイオン電池用集電体の製造方法を提供することができる。
【００８８】
また、本実施形態の集電体２は共押出法による成膜工程により形成されているので、集電体を簡易な工程で製造することが可能である。
【００８９】
なお、上述の一実施形態では、積層発電部２１の最上層及び最下層にそれぞれ正極集電体７及び負極集電体８を配置したが、最上層及び最下層にも集電体２を配置してもいいことは言うまでもない。
【実施例】
【００９０】
以下実施例により本発明を更に説明するが、本発明はこれに限定するものではない。以下の記載において「部」は重量部を示す。
【００９１】
＜製造例１：第１の導電性樹脂負フィルムの作製＞
二軸押出機にて、ポリプロピレン（商品名「サンアロマー（登録商標）ＰＬ５００Ａ」、サンアロマー株式会社製）７５質量％、アセチレンブラックデンカブラック（登録商標）ＨＳ−１００、電気化学工業株式会社製、（一次粒子の平均粒子径：３６ｎｍ）２０質量％、および分散剤（三洋化成工業株式会社製、商品名「ユーメックス（登録商標）１００１」、無水マレイン酸変性ポリプロピレン）５質量％を、１８０℃、１００ｒｐｍ、滞留時間１０分の条件で溶融混練し導電性樹脂層用材料１−１を得た。得られた導電性樹脂層用材料１−１を、熱プレス機により圧延することで、厚さ６０μｍの第１の導電性樹脂層からなる樹脂フィルム１−１を得た。
【００９２】
＜製造例２：第２の導電性樹脂フィルムの作製＞
二軸押出機にて、ポリプロピレン（商品名「サンアロマー（登録商標）ＰＬ５００Ａ」、サンアロマー株式会社製）３０質量％、ニッケル粉（ヴァーレ社製Ｔｙｐｅ１２３）７０質量％を、１８０℃、１００ｒｐｍ、滞留時間１０分の条件で溶融混練し導電性樹脂層用材料２−１を得た。得られた導電性樹脂層用材料２−１を、熱プレス機により圧延することで、厚さ７０μｍの第１の導電性樹脂層からなる樹脂フィルム２−１を得た。
【００９３】
＜実施例１＞
製造例１で作製した樹脂フィルム１−１、および製造例２で作製した樹脂フィルム２−１を重ね、熱プレス機により圧延しながら１２０℃に加熱融着することで、第１の導電性樹脂層と第２の導電性樹脂層の２層を有する厚さ１２０μｍの本発明のリチウムイオン電池用集電体を得た。
【００９４】
＜実施例２＞
製造例１で作製した導電性樹脂層用材料１−１、および製造例２で作製した導電性樹脂層用材料２−１を用い、２種２層の共押出機により第１の導電性樹脂層（共押出後の厚み＝３０μｍ）と第２の導電性樹脂層（共押出後の厚み＝５０μｍ）とを積層することで、第１の導電性樹脂層と第２の導電性樹脂層の２層を有する厚さ８０μｍの本発明のリチウムイオン電池用集電体を得た。
【００９５】
＜製造例３：被覆用樹脂溶液の作製＞
撹拌機、温度計、還流冷却管、滴下ロート及び窒素ガス導入管を付した４つ口フラスコにＮ，Ｎ−ジメチルホルムアミド４０７．９部を仕込み７５℃に昇温した。次いで、メタクリル酸２４２．８部、メチルメタクリレート９７．１部、２−エチルヘキシルメタクリレート２４２．８部、及びＮ，Ｎ−ジメチルホルムアミド１１６．５部を配合したモノマー配合液と、２，２’−アゾビス（２，４−ジメチルバレロニトリル）１．７部及び２，２’−アゾビス（２−メチルブチロニトリル）４．７部をＮ，Ｎ−ジメチルホルムアミド５８．３部に溶解した開始剤溶液とを４つ口フラスコ内に窒素を吹き込みながら、撹拌下、滴下ロートで２時間かけて連続的に滴下してラジカル重合を行った。滴下終了後、７５℃で反応を３時間継続した。次いで８０℃に昇温し反応を３時間継続し樹脂濃度５０％の共重合体溶液を得た。これにＮ，Ｎ−ジメチルホルムアミドを７８９．８部加えて、樹脂固形分濃度３０重量％である樹脂溶液を得た。
【００９６】
＜製造例４：被覆正極活物質の作製＞
ＬｉＣｏＯ２粉末１５７８ｇを万能混合機に入れ、室温、１５０ｒｐｍで撹拌した状態で、製造例３で作製した樹脂溶液（樹脂固形分濃度３０重量％）１４６ｇを６０分かけて滴下混合し、さらに３０分撹拌した。次いで、撹拌した状態でアセチレンブラック［電気化学工業（株）製］４４ｇを３回に分けて混合し、３０分撹拌したままで７０℃に昇温し、０．０１ＭＰａまで減圧し３０分保持した。上記操作により被覆正極活物質１６６６ｇを得た。
【００９７】
＜製造例５：被覆負極活物質の作製＞
黒鉛粉末［日本黒鉛工業（株）製］１５７８ｇを万能混合機に入れ、室温、１５０ｒｐｍで撹拌した状態で、製造例３で作製した樹脂溶液（樹脂固形分濃度３０重量％）２９２ｇを６０分かけて滴下混合し、さらに３０分撹拌した。次いで、撹拌した状態でアセチレンブラック［電気化学工業（株）製］８８ｇを３回に分けて混合し、３０分撹拌したままで７０℃に昇温し、０．０１ＭＰａまで減圧し３０分保持した。上記操作により被覆負極活物質１７５４ｇを得た。
【００９８】
＜実施例３＞
以下の方法で評価用リチウムイオン電池の作製と充放電サイクル特性の評価を行った。
【００９９】
＜リチウムイオン電池の作製＞
製造例４で作製した被覆正極活物質９０部、アセチレンブラック［デンカ（株）製］５部及びポリフッ化ビニリデン５部を混合し、更にＮ−メチル−２−ピロリドン３０部を混合して正極活物質スラリーを調製した。このスラリーを実施例１および２で作製したリチウムイオン電池用集電体の第１の導電性樹脂層上にそれぞれ塗布した後、更に減圧下で８０℃に加熱してリチウムイオン電池用集電体上に正極活物質層（厚さ：３０μｍ）を形成した。
【０１００】
続いて、製造例５で作製した被覆負極活物質９０部、アセチレンブラック［デンカ（株）製］５部及びポリフッ化ビニリデン５部を混合し、更にＮ−メチル−２−ピロリドン３０部を混合して負極活物質スラリーを調製した。このスラリーを上記で作製したリチウムイオン電池用集電体の第２の導電性樹脂層上にそれぞれ塗布した後、更に減圧下で８０℃に加熱してリチウムイオン電池用集電体上に負極活物質層（厚さ：４０μｍ）を形成した。なお、図２における上下端では、活物質層を片側のみ形成した。次いで、正極被覆活物質層および負極被覆活物質層にセパレータ（厚さ２５μｍのポリプロピレン製）を積層した。得られた積層体を直径１５ｍｍの円盤状に打ち抜き電極とした。
【０１０１】
この電極を図２の様な構成として評価用コインセル容器に収納し、更に電解液を注入した後に封止して評価用リチウムイオン電池（Ｖ１）を作製した。なお、電解液として、１Ｍ ＬｉＰＦ６をエチレンカーボネートとジメチルカーボネートとの混合溶媒（体積比１：１）に溶解した溶液を準備した。 
【０１０２】
＜リチウムイオン電池の充放電サイクル特性の評価＞
充放電測定装置「バッテリーアナライザー１４７０型」［東陽テクニカ（株）製］を用いて、評価用リチウムイオン電池（Ｖ１）を０．０５Ｃの電流で電圧４．３Ｖまで充電し、１０分間の休止後、０．０５Ｃの電流で電池電圧を２．５Ｖまで放電し、この充放電を繰り返した。この時の初回充電時の電池容量と２００サイクル目充電時の電池容量を測定し、下記式から充放電サイクル特性を算出した。得られた充放電サイクル特性の値は９０％であった。
充放電サイクル特性（％）＝（２００サイクル目充電時の電池容量／初回充電時の電池容量）×１００
なお、充放電サイクル特性の値が大きい程、充放電サイクル特性が良好であり、優れた長期の信頼性を有することを示す。
【０１０３】
本発明のリチウムイオン電池用集電体を用いた電池は、充放電サイクル特性に優れ、優れた長期の信頼性を有していた。これは、両側で異なる導電性層を有する本発明のリチウムイオン電池用集電体は活物質層との接着強度に優れるため、２００サイクルの充放電試験中における抵抗値の上昇が抑えられたためと考えられる。
【産業上の利用可能性】
【０１０４】
本発明のリチウムイオン電池用集電体は、優れた耐久性を有するため、それを用いた電池はサイクル特性及び耐久性に優れ、特に携帯電話等の可搬装置及び電気自動車等に用いられるリチウムイオン電池用集電体として有用である。
【符号の説明】
【０１０５】
Ｌ    双極型リチウムイオン電池
２    集電体
４    セパレータ
５    正極電極組成物層
６    負極電極組成物層
７    正極集電層
８    負極集電層
９    シール部
２０    外装容器
２１    積層発電部
【図１】
2018055967.tif 000003
【図２】
2018055967.tif 000004
【図３】
2018055967.tif 000005
【図４】
2018055967.tif 000006